БЕТОННАЯ СМЕСЬ
CONCRETE MIXTURE

Изобретение относится к промышленности строительных материалов, в частности к производству бетонных смесей для изготовления изделий (плит, стеновых панелей), подлежащих глазурованию.
Известна бетонная смесь, содержащая воду, шлакопортландцемент и дробленый металлургический (доменный) шлак [1]. Потеря прочности при глазуровании изделий, полученных из такой бетонной смеси, может достигать 31,5%.
Задача изобретения состоит в уменьшении потерь прочности изделий, изготовленных из бетонной смеси, при глазуровании.
Технический результат достигается тем, что бетонная смесь, содержащая воду, шлакопортландцемент и дробленый доменный шлак, дополнительно включает молотый плавленый кварц при следующем соотношении компонентов, мас.%: шлакопортландцемент 25-30; дробленый до прохождения через сетку №20 доменный шлак 40-50; молотый до прохождения через сетку №014 плавленый кварц 25-30, при водоцементном отношении 0,4-0,45.
В таблице приведены составы бетонной смеси.
Компоненты
Состав, мас.%
1
2
3
Шлакопортландцемент
30
27,5
25
Дробленый до прохождения через сетку №20 доменный шлак
40
45
50
Молотый до прохождения через сетку №014 плавленый кварц
30
27,5
25
Водоцементное отношение
0,4
0,42
0,45
Потеря прочности изделий при глазуровании, %
до 25
до 25
до 25
Для приготовления бетонной смеси подготавливают, дозируют и смешивают сырьевые компоненты: шлакопортландцемент, дробленый до прохождения через сетку №20 доменный шлак, молотый до прохождения через сетку №014 плавленый кварц. В сухие компоненты добавляют воду и все тщательно перемешивают. Смесь укладывают в металлические (предварительно смазанные машинным маслом) формы и оставляют до затвердевания. После чего изделия извлекают из форм и выдерживают при комнатной температуре не менее 28 сут. Затем поверхность изделий шлифуют, наносят (напыляют) на нее суспензию легкоплавкой цветной глазури (эмали), которую закрепляют оплавлением в экранной электропечи при температуре 750-900°С в течение 10-15 мин.
Источник информации
1. А.с. СССР №627107, 1978.